(57)【特許請求の範囲】
【請求項１】
（ａ）平均粒子径が０．１５〜０．２５μｍの酸化チタン、（ｂ）樹脂、（ｃ）有機溶媒、及び（ｄ）非イオン性界面活性剤を含有するインクジェット記録用油性白色インキであって、前記非イオン性界面活性剤がポリオキシエチレンアルキルエーテル及びポリオキシエチレンフェニルエーテルから選択された少なくとも１種からなり、且つ前記非イオン性界面活性剤のＨＬＢ値が１０〜１３であるインクジェット記録用油性白色インキ。
【請求項２】
前記非イオン性界面活性剤の含有量が上記酸化チタンに対して２０質量％〜１００質量％である、請求項１に記載のインクジェット記録用油性白色インキ。
【請求項３】
前記酸化チタンが、アルミニウムおよび／または珪素の酸化物で被覆されている、請求項１または２に記載のインクジェット記録用油性白色インキ。
【請求項４】
前記酸化チタンが、さらにＳｉＨ含有ポリシロキサンおよび／またはジメチルポリシロキサンで、０．０１〜２．５質量％の割合で表面処理されている、請求項３に記載のインクジェット記録用油性白色インキ。
【請求項５】
前記有機溶媒（ｃ）としてジエチレングリコールジエチルエーテルとラクトン類との混合溶剤からなる、請求項１〜４のいずれか一項に記載のインクジェット記録用油性白色インキ。
【発明の詳細な説明】
【技術分野】
【０００１】  本発明は、インクジェット記録用油性白インキ（以下単に「白色インキ」または「インキ」という場合がある）に関し、特に、安定した吐出性及び長期放置後の回復性が優れたインクジェット記録用油性白色インキに関する。
【背景技術】
【０００２】  従来、インクジェット記録方式は、コンピューターなどからの電気信号に応じてインキの液滴をプリントヘッドあるいはスプレイノズルから高速で被記録材料に向けて噴射し、被記録材料のインキ受容層に印字する記録方式である。上記のインクジェット記録方式は、騒音が少なく、高速にて記録が可能なために、コピー、ファクシミリー、ポスター、ディスプレイなどに広く普及して来ている。これに伴い、これらのインクジェット記録方式に使用されるインキは、経時変化がなく、画像を形成した場合に十分な濃度を長期間安定に維持でき、被記録材料に印字される画像が優れた原稿再現性と十分な濃度を有することが要求される。【０００３】  このために、使用されるインキは、ヘッドのノズルで目詰りしたり、インキカートリッジからヘッドに達するまでに通過する濾過フィルターを目詰りさせないことが要求されている。そのために、インキは、その密度、粘度、粒子径、濃度などのインキ特性を調整する必要がある。上記のインキは、一般に染料や顔料の着色剤と、これらを分散する分散剤や溶媒、必要に応じて添加剤にて構成されている。【０００４】  とくに、インクジェット用白色インキは、明度の低い黒色系あるいは透明な被記録材料に印字することにより、視認性のよい印字物が得られ、種々の製品のマーキングにも有効である。さらに、上記の被記録材料に白色インキ以外の着色インキにて印字した場合、下地の色の影響を受けて鮮明に印字が再現できない。このために、下地に対する十分な隠蔽性を有する白色インキによって下地印刷を行って空いた下地を隠蔽し、その白地の上に他の着色インキで印字することが要求される。【０００５】  しかしながら、上記の白色インキは、着色剤として酸化チタン顔料を使用しているが、従来の酸化チタン顔料を使用した白色インキは、保存中に顔料粒子の比重や使用溶媒などに起因して、とくに、アルコール系溶媒を用いた場合には、酸化チタン顔料が経時的に沈降・凝集することで、酸化チタン顔料の再分散性が低下する。このような課題を解決するために、白色顔料組成物（特許文献１）が提案されている。しかしながら、特許文献１に開示の白色顔料組成物では、アルミナ処理のみの酸化チタン顔料を、カルボキシル基を有するアクリル樹脂を分散剤として使用して、アルコール系溶媒に分散することにより、沈殿した白色顔料の再分散性が改良されているが、実作業ではインキ中の沈降した顔料の再分散を行わずそのままで使用できることが要望されている。また、酸化チタン顔料を白色顔料として使用した場合には、インキの保管時におけるインキの顔料の凝集沈降が進行しやすく、とくに、インクジェットインキに使用した場合には、プリンターを使用しない期間が長いと、吐出が安定しない場合や、プリンターのノズルを目詰りさせたり、最悪の場合ではプリンターのヘッドの交換が必要な場合が考えられる。【０００６】
【特許文献１】特開平６−１０７９６４号公報
【発明の開示】
【発明が解決しようとする課題】
【０００７】  従って、本発明の目的は、とくに吐出安定性及び長期放置後の回復性に優れたインクジェット記録用油性白色インキを提供する事である。
【課題を解決するための手段】
【０００８】  上記の目的は以下の本発明によって達成される。すなわち、本発明は、（ａ）平均粒子径が０．１５〜０．２５μｍの酸化チタン、（ｂ）樹脂、（ｃ）有機溶媒、及び（ｄ）非イオン性界面活性剤を含有するインクジェット記録用油性白色インキであって、前記非イオン性界面活性剤が、ポリオキシエチレン誘導体であるポリオキシエチレンアルキルエーテル及びポリオキシエチレンフェニルエーテルから選択された少なくとも１種からなるインクジェットインキに関する。
本発明者らは上記インクジェット記録用油性白色インキが、吐出を安定にし、かつ長期放置した場合でも、回復性に優れたインキであることを見い出し、本発明に至った。
【発明の効果】
【０００９】  本発明によれば、特定の白色顔料を特定の分散剤および溶媒に分散し、特定の界面活性剤を添加することにより、顔料の経時的耐沈降性が優れ、また吐出安定性が良く、更に長期放置後の溶媒揮発等によるノズルでインキの固形化が進行した場合でも回復性が非常に良いインキを提供することができる。
【発明を実施するための最良の形態】
【００１０】  次に発明を実施するための最良の形態を挙げて、本発明をさらに詳しく説明する。本発明を特徴づけるａ成分は、平均粒子径が０．１５〜０．２５μｍの酸化チタン微粒子である。本発明に用いる酸化チタン微粒子はアルミニウムおよび／または珪素の酸化物で被覆されていることが好ましく、また、被覆酸化チタンはさらにＳｉＨ含有ポリシロキサンおよび／またはジメチルポリシロキサンにより０．０１〜２．５質量％の割合で表面処理した白色顔料であることが好ましい。なお、本発明において「酸化物」とは無水の酸化物、含水酸化物および両者の混合物を意味する。【００１１】  上記の酸化チタンとしては、公知のルチル型および／またはアナターゼ型の二酸化チタンが使用でき、好ましくはルチル型二酸化チタンを使用する。また、前記の酸化物（およびそれらの含水酸化物）としては、例えば、ＳｉＯ２、Ａｌ２Ｏ３などの酸化物や、ＳｉＯ２・ｎＨ２Ｏ、Ａｌ２Ｏ３・ｎＨ２Ｏなどの含水酸化物が挙げられ、好ましくはＡｌ２Ｏ３およびその含水酸化物を用いる。前記のａ成分は、上記の酸化物やその含水酸化物にて表面処理された状態での平均粒子径が０．１５〜０．２５μｍ、好ましくは０．１５〜０．２１μｍの微粒子である。この際の酸化チタン微粒子と上記酸化物との質量比は特に限定されないが、一般的には酸化チタン微粒子１００質量部当たり上記酸化物は約０．０１〜３０質量部である。【００１２】  前記ａ成分の平均粒子径が、上記上限を超える場合には、得られるインキの下地に対する隠蔽性は上昇するが、保存中に顔料が凝集・沈降しやすく、保存安定性が悪くなる。また、印字中に印字ヘッドにインキが目詰りしやすくなる。一方、ａ成分の平均粒子径が、上記下限未満の場合には、保存中に顔料が沈降せず保存安定性はよいが、印字物の下地に対する隠蔽性が不足する。【００１３】  前記のＳｉＨ含有ポリシロキサンとしては、例えば、下記一般式（１）に表わされるメチルハイドロジェンポリシロキサンを主成分とするものや、メチルハイドロジェンシクロポリシロキサンおよびそれらの誘導体などＳｉＨ基を含有するポリシロキサン類などが挙げられ、中でも下記一般式（１）で表わされるメチルハイドロジェンポリシロキサンが好ましい。【００１４】  下記式中のｍは０以上の整数であり、ｎは１以上の整数であり、ｍ＋ｎ＝３〜５００の整数である。より好ましいメチルハイドロジェンポリシロキサンの例としては、下記式においてｍ＋ｎ＝１０〜１００のものが挙げられる。上記のｍ＋ｎの値が高過ぎても、また、低過ぎても顔料の分散性が低下する。上記のメチルハイドロジェンポリシロキサンは、例えば、信越化学工業（株）からメチルハイドロジェンポリシロキサン［ＫＦ−９９］の商品名にて入手して本発明で使用することができる。【００１５】
【化１】
0004891082.tif 000002
【００１６】  また、前記のジメチルポリシロキサンとしては、例えば、下記一般式（２）に表わされる直鎖型ジメチルポリシロキサンを主成分とするものなどが挙げられる。（ｎは１以上の整数を表わす。）【００１７】
【化２】
0004891082.tif 000003
【００１８】  上記のジメチルポリシロキサンは、例えば、信越化学工業（株）からジメチルポリシロキサン［ＫＦ−９６］の商品名にて入手して本発明で使用することができる。【００１９】  また、本発明で使用するａ成分は、必要に応じて本発明の目的を妨げない範囲において、前記のポリシロキサンに、メチルフェニルシリコーンオイル、ポリエーテル変性シリコーンオイル、アルキル変性シリコーンオイル、アミノ変性シリコーンオイル、メルカプト変性シリコーンオイル、フッ素変性シリコーンオイルなどのシリコーンオイルを併用して処理することができる。【００２０】  本発明で使用するａ成分の好ましい態様では、前記のアルミニウムおよび／または珪素の酸化物にて処理された酸化チタンを、更に前記のポリシロキサンを用いて被覆する。顔料に対する前記ポリシロキサンの被覆量は０．０１〜２．５質量％、好ましくは０．３〜１．０質量％である。前記のポリシロキサンの被覆量が上記上限を超える場合には、得られるインキ中でａ成分が沈降しやすくなる。一方、ポリシロキサンの被覆量が上記下限未満の場合には、得られるインキに十分な濃度の白色度が得られず、印字物の下地に対する隠蔽性が不足する。【００２１】  また、本発明で使用するｂ成分は樹脂であり、高分子分散剤または定着樹脂である。上記の高分子分散剤としては、公知の高分子分散剤、例えば、ゼラチン、カゼイン、アルブミンなどのタンパク質類、アラビアゴム、トラガントゴムなどの天然ゴム、アルギン酸トリエタノールアミン、アルギン酸アンモニウムなどのアルギン酸誘導体、ポリビニルアルコール類、ポリビニルピロリドン類、ポリアクリル酸、アクリル酸−アクリロニトリル共重合体、酢酸ビニル−アクリル酸エステル共重合体、アクリル酸−アクリル酸アルキルエステル共重合体などのアクリル系共重合体、スチレン−メタクリル酸共重合体、スチレン−メタクリル酸−アクリル酸アルキルエステル共重合体などのスチレン−アクリル系共重合体、スチレン−マレイン酸共重合体、酢酸ビニル−エチレン共重合体、酢酸ビニル−マレイン酸エステル共重合体、酢酸ビニル−クロトン酸共重合体などの酢酸ビニル系共重合体などのアンモニウムまたはアミンの塩などが挙げられる。【００２２】  上記塩としては、得られる重合体の少なくとも一部を構成する単量体として３級アミノ基含有単量体などのアミンの塩を有するアクリル酸エステルなどの単量体から構成されており、例えば、（メタ）アクリル酸ジメチルアミノエチル、（メタ）アクリル酸ジエチルアミノエチル、ジメチルアミノプロピル（メタ）アクリルアミド、ジエチルアミノプロピル（メタ）アクリルアミドなどの単量体を使用した重合体および共重合体などのアミン塩が挙げられる。【００２３】  好ましい高分子分散剤としては、重量平均分子量４０，０００〜６０，０００のアクリル系共重合体のアミン塩、とくに好ましくは３級アミン塩が挙げられる。上記の高分子分散剤としては、例えば、ビックケミー・ジャパン社から「Ｄｉｓｐｅｒｂｙｋ（登録商標）−２０５０」などの商品名で入手して本発明で使用することができる。【００２４】  前記の定着樹脂としては、（メタ）アクリル樹脂、すなわちアクリル樹脂またはメタクリル樹���であることが好ましく、更に好ましい態様では、メチルメタクリレート単独の単独重合体もしくはメチルメタクリレートとブチルメタクリレートとの共重合体である。【００２５】  また、本発明で使用するｃ成分は、ａ成分との濡れ性がよく、得られるインキの印字適性に有効であるグリコールエーテル類を主成分とする有機溶媒が挙げられる。【００２６】  上記のグリコールエーテル類としては、例えば、ジまたはトリエチレングリコールのモノブチルエーテル；プロピレングリコールのモノブチルエーテル、モノエチルエーテル、モノプロピルエーテル、またはモノメチルエーテル；ジプロピレングリコールのモノブチルエーテル、ジエチレングリコールのモノヘキシルエーテルなどのエーテルなど、およびそれらの混合物など、好ましくはジエチレングリコールジエチルエーテル、ジプロピレングリコールモノメチルエーテルおよびトリエチレングリコールモノメチルエーテルから選ばれる少なくとも１種が挙げられる。【００２７】  上記のｃ成分は、必要に応じて他の有機溶媒、例えば、エチレングリコールモノメチルエーテルアセテート、エチレングリコール−モノエチルエーテルアセテート、ジエチレングリコールモノメチルエーテルアセテート、プロピレングリコールモノメチルエーテルアセテートなどのエステル類、ラクトン溶剤などを併用することができる。ラクトン溶剤はエステル結合による環状構造を持つ化合物であり、５員環構造のγ−ラクトン、６員環構造のδ−ラクトン、７員環構造のε−ラクトン等があり、例えば、例えばγ−ブチロラクトン、γ−バレロラクトン、γ−ヘキサラクトン、γ−ヘプタラクトン、δ−ヘプタラクトン、δ−オクタラクトン、δ−ノナラクトン、δ−デカラクトン、δ−ウンデカラクトン、ε−カプロラクトンおよびそれらの混合物を使用することができる。【００２８】  本発明で使用するｄ成分は、非イオン界面活性剤で、ポリオキシアルキレン誘導体であるポリオキシエチレンアルキルエーテル及びポリオキシエチレンフェニルエーテルから選択された少なくとも１種からなる。中でもポリオキシエチレンアルキルエーテル、ポリオキシエチレンアルキルフェノールエーテル、ポリオキシエチレンアルキルエーテルとポリオキシアルキレンモノ（またはジ）脂肪酸エステルの混合物が好ましく、常温２０±５℃、大気圧下で液状である事が更に好ましい。【００２９】  非イオン界面活性剤の添加量としては、ａ成分に対し２０質量％〜１００質量％が好ましく、前記範囲より、添加量が低い場合固化した場合の再溶解性が著しく低下する。【００３０】  また前記範囲より添加量が多い場合は印字した際の乾燥性が低下し、また被膜強度を低下する。【００３１】  またインク系への混和性と、固化した場合の再溶解性から非イオン界面活性剤のＨＬＢ（ｈｙｄｒｏｐｈｉｌｅ−ｌｉｐｏｐｈｉｌｅ  ｂａｌａｎｃｅ）値は１０〜１３が好ましい。【００３２】  好ましい界面活性剤として、ポリオキシエチレンアルキルフェノールエーテルとしては、例えば日本油脂（株）社製ＨＳ−２０６、ＨＳ−２０８等の商品名で入手し使用でき、またポリオキシエチレンアルキルエーテルとしては例えば、第一工業製薬（株）社製ノイゲンＬＰ−７０，ノイゲンＬＰ−１００、三洋化成（株）社製ナロアクティ  ＨＮ７０，ナロアクティ  ＨＮ８５、東邦化学（株）社製ペグノールＯ−６Ａ、花王（株）社製エマルゲンＬＳ−１０６，エマルゲンＬＳ−１１４、日光ケミカルズ（株）社製ＮＩＫＫＯＬ  ＢＴ−５，ＮＩＫＫＯＬ  ＢＴ−７等の商品名で入手し使用でき、またポリオキシエチレンアルキルエーテルとポリオキシエチレンモノ脂肪酸エステルの混合物としては、共栄社化学（株）社製フローレンＤ−９０等の商品名で入手でき使用できる。【００３３】  本発明のインキは、必要に応じて前記のグリコールエーテル類および／またはグリコール類を主成分とする溶剤に混合分散できる樹脂、例えば、塩化ビニル−酢酸ビニル共重合体、ロジン変性フェノール樹脂、ポリエステル樹脂、ポリアミド樹脂、エポキシ樹脂などの樹脂類などの樹脂を含むことができる。また、本発明のインキには、ワックス、帯電防止剤、界面活性剤、粘度調整剤、可塑剤、消泡剤、酸化防止剤、紫外線吸収剤などの公知の添加剤を、本発明の目的を妨げない範囲において添加して使用することができる。【００３４】  本発明のインキは、上記の各成分を公知の方法で均一に混合して前記ａ成分を溶媒中に分散して調製する。調製方法としては、例えば、ペイントシェイカーにて直径０．８ｍｍのジルコニアビーズにて１時間分散後、直径０．３ｍｍのジルコニアビーズで５時間分散し、インキの粘度を４．０〜４．５ｍＰａ・ｓに調整する方法が挙げられる。なお、インキの粘度測定は、落球式粘度計（日本シーベルヘグナー（株）製のＡＭＶｎ）にて測定した値である。上記のインキによる通常の被記録材料への印字は、市販のインクジェットプリンターを使用して行うことができる。【００３５】  （実施例）
次に実施例および比較例を挙げて本発明をさらに具体的に説明するが、本発明は下記の実施例に限定されるものではない。なお、「部」および「％」は、特に断りのない限り、質量基準である。
【実施例１】
【００３６】  下記のａ成分、ｂ成分、ｃ成分及びｄ成分を前記の調製方法にて、均一に混合分散して粘度が４．０〜４．５ｍＰａ・ｓである本発明のインキＶ１を調製した。なお、ａ成分、ｂ成分、ｃ成分およびｄ成分は下記の通りである。
ａ成分：アルミナにて表面処理された平均粒子径０．２１μｍの二酸化チタンをさらにメチルハイドロジェンポリシロキサン（信越化学工業（株）製、メチルハイドロジェンポリシロキサンＫＦ−９９）にて０．７５％処理した白色顔料６．０部
ｂ成分：アクリル系高分子分散剤（ビックケミー・ジャパン社製、Ｄｉｓｐｅｒｂｙｋ−２０５０、重量平均分子量５０，０００）１．４部、アクリル系樹脂（ローム＆ハース社製、パラロイドＢ６０）２．０部
ｃ成分：ジエチレングリコールジエチルエーテル６２．６部と、γ−バレロラクトン１５．０部と、テトラエチレングリコールモノブチルエーテル１０．０部との混合溶剤
ｄ成分：ノイゲンＬＰ−７０（第一工業製薬（株）社製  ＨＬＢ１０．５）３．０部
【実施例２】
【００３７】  実施例１において使用されるノイゲンＬＰ−７０に代えて、ナロアクティ  ＨＮ７０（三洋化成（株）社製  ＨＬＢ１１．７）を３．０部使用した以外は、実施例１と同様にして実施例のインキＶ２を調整した。
【実施例３】
【００３８】  実施例１において使用されるノイゲンＬＰ−７０に代えて、ナロアクティ  ＨＮ−８５（三洋化成（株）社製  ＨＬＢ１２．６）を３．０部使用し、γ−バレロラクトンをγ−ブチロラクトンに変更した以外は、実施例１と同様にして実施例のインキＶ３を調整した。
【実施例４】
【００３９】  実施例１において使用されるノイゲンＬＰ−７０に代えて、フローレン  Ｄ−９０（共栄社化学（株）社製  ＨＬＢ１２．６）を３．０部使用した以外は、実施例１と同様にして実施例のインキＶ４を調整した。
【実施例５】
【００４０】  実施例１において使用されるノイゲンＬＰ−７０に代えて、ポリオキシエチレンアルキルエーテル  ペグノールＯ−６Ａ（東邦化学（株）社製  ＨＬＢ９．６）を３．０部使用した以外は、実施例１と同様にして実施例のインキＶ５を調製した。
【実施例６】
【００４１】  実施例１において使用されるノイゲンＬＰ−７０に代えて、ポリオキシエチレンアルキルエーテル  エマルゲンＬＳ−１１４（花王（株）社製  ＨＬＢ１４．０）を３．０部使用した以外は、実施例１と同様にして実施例のインキＶ６を調製した。【００４２】  ［比較例１］
実施例１において使用されるノイゲンＬＰ−７０を添加しない以外は、実施例１と同様にして比較例のインキＹ１を調製した。【００４３】  ［比較例２］
実施例１において使用されるノイゲンＬＰ−７０に代えて、ポリグリセリン脂肪酸エステルのＮＩＫＫＯＬ  ＤＥＣＡＧＬＹＮ  １−ＩＳ（日光ケミカルズ（株）社製  ＨＬＢ１２．０）を３．０部使用した以外は、実施例１と同様にして比較例のインキＹ２を調製した。【００４４】  ［比較例３］
実施例１において使用されるノイゲンＬＰ−７０に代えて、ポリオキシエチレンソルビタン脂肪酸エステルのＮＩＫＫＯＬ  ＴＯ−３０（日光ケミカルズ（株）社製  ＨＬＢ１１．０）を３．０部使用した以外は、実施例１と同様にして比較例のインキＹ３を調製した。【００４５】  ［比較例４］
実施例１において使用されるノイゲンＬＰ−７０に代えて、ポリエチレングリコール脂肪酸エステルのＮＩＫＫＯＬ  ＭＹＯ−１０（日光ケミカルズ（株）社製  ＨＬＢ１１．０）を３．０部使用した以外は、実施例１と同様にして比較例のインキＹ４を調製した。【００４６】  上記の実施例および比較例で得られた各インキを使用して、再溶解試験及びＭＪ−８０００Ｃ（ＥＰＳＯＮ社製）にてノズル回復性及び吐出評価を行った。【００４７】  （再溶解性試験）
シャーレにインキを１ｇ取り、４０℃下で３日放置し乾燥固化しているインキに再度インキを滴下し、その再溶解（分散）性を確認した。
評価：○：再溶解する。
△：一部再溶解する。
×：再溶解しない。【００４８】  （間欠吐出）
インキを充填し、一時間連続印字を行った後、一時間放置し再度印字し吐出曲がり、ドット抜けの有無の確認と、クリーニング操作による回復性を評価した。
評価：○：曲がり、又はドット抜けがない。
△：曲がり、ドット抜けがあるがクリーニング数回以上で回復する。
×：曲がり、ドット抜けがあり、クリーニングを行っても回復しない。【００４９】  （長期放置１）
インキを充填し、一日連続印字を行った後、３５℃下で２週間放置し再度印字し吐出曲がり、ドット抜けの有無の確認と、クリーニング操作による回復性を評価した。
評価：○：曲がり、ドット抜けがあるがクリーニング１〜２回で回復する。
△：曲がり、ドット抜けがあるがクリーニング３回以上で回復する。
×：曲がり、ドット抜けがあり、クリーニングを行っても回復しない。【００５０】  （長期放置２）
インキを充填し、一日連続印字を行った後、５℃〜２５℃下で１ヶ月放置し再度印字し吐出曲がり、ドット抜けの有無の確認と、クリーニング操作による回復性を評価した。
評価：○：曲がり、ドット抜けがあるがクリーニング１〜２回で回復する。
△：曲がり、ドット抜けがあるがクリーニング３回以上で回復する。
×：曲がり、ドット抜けがあり、クリーニングを行っても回復しない。【００５１】
【表１】
0004891082.tif 000004
【００５２】  上記評価結果から本発明のインキは、前記の条件で長時間放置しても、曲がりや目詰まりが起こりにくく、また発生した場合でも速やかに復旧できる。
本発明を詳細にまた特定の実施態様を参照して説明したが、本発明の精神と範囲を逸脱することなく様々な変更や修正を加えることができることは当業者にとって明らかである。
本出願は、２００４年８月１２日出願の日本特許出願（特願２００４−２３５２７３）に基づくものであり、その内容はここに参照として取り込まれる。
【産業上の利用可能性】
【００５３】  本発明によれば、本発明のインキは、印字ヘッドに目詰りが無く、印字トラブルの無い連続印刷ができ、プリンターを長期間使用しない場合でも、曲がりや目詰まりが起こりにくく、このような症状が発生した場合でも容易に復旧することができる。【００５４】  この為メンテナンスの負荷を大きく減らす事ができる非常に優れたインクジェット記録用油性白色インキとして有効に使用することができる。